КОМПОЗИЦИЯ ПОЛИПРОПИЛЕНОВОГО СОПОЛИМЕРА, ОБЛАДАЮЩАЯ УДАРОПРОЧНОСТЬЮ ПРИ ТЕМПЕРАТУРАХ НИЖЕ НУЛЯ

1. Полипропиленовая композиция, содержащая:
полимер первой фазы, содержащий полипропиленовый полимер, причем полипропиленовый полимер имеет содержание растворимых в ксилоле веществ менее около 10 мас.% и имеет скорость течения расплава от около 20 г/10 мин до около 50 г/10 мин;
полимер второй фазы в комбинации с полимером первой фазы, причем полимер второй фазы содержит сополимер пропилена и альфа-олефина; и
причем полипропиленовая композиция имеет скорость течения расплава 3 г/10 мин или более, и при этом соотношение скорости течения расплава полимера первой фазы к скорости течения расплава полипропиленовой композиции больше или равно 1, причем полипропиленовая композиция имеет растворимую в ксилоле часть и нерастворимую в ксилоле часть, при этом полипропиленовая композиция имеет общее содержание растворимых в ксилоле веществ от около 12% до около 25 мас.%, причем растворимая в ксилоле часть содержит альфа-олефин в количестве от около 55% до около 70 мас.%, при этом нерастворимая в ксилоле часть содержит альфа-олефин в количестве от около 15% до около 40 мас.%, причем полипропиленовая композиция имеет ударную вязкость по Гарднеру при -20°C более около 200 дюйм-фунтов.
2. Полипропиленовая композиция по п. 1, причем композиция дополнительно содержит осветлитель и при этом полипропиленовая композиция имеет мутность на 1 мм менее около 45%.
3. Полипропиленовая композиция по п. 1 или 2, в которой полимер второй фазы представлен в форме частиц полимера, диспергированных в полимере первой фазы, причем частицы полимера имеют средний размер частиц, который больше или равен около 1 мкм.
4. Полипропиленовая композиция по п. 1 или 2, в которой полипропиленовый полимер, содержащийся в полимере первой фазы, содержит статистический сополимер полипропилена, содержащий этилен, и при этом полимер второй фазы содержит сополимер пропилена и этилена.
5. Полипропиленовая композиция по п. 4, в которой содержание этилена в растворимой в ксилоле части полипропиленовой композиции составляет от около 60% до около 70 мас.%.
6. Полипропиленовая композиция по п. 4, в которой содержание этилена в нерастворимой в ксилоле части полипропиленовой композиции составляет от около 20% до около 38 мас.%.
7. Полипропиленовая композиция по любому из предшествующих пунктов, причем композиция имеет модуль упругости при изгибе от около 500 МПа до около 1000 МПа, например от около 650 МПа до около 800 МПа.
8. Полипропиленовая композиция по любому из предшествующих пунктов, причем композиция имеет ударную вязкость по Гарднеру при температуре -20°C от около 300 дюйм-фунтов до около 500 дюйм-фунтов.
9. Полипропиленовая композиция по п. 4, в которой статистический сополимер полипропилена в полимере первой фазы содержит этилен в количестве от около 1% до около 4 мас.%.
10. Полипропиленовая композиция по п. 4, в которой сополимер пропилена и этилена в полимере второй фазы содержит этилен в количестве более около 75 мас.%, например в количестве более около 80 мас.%.
11. Полипропиленовая композиция по любому из предшествующих пунктов, в которой полимер второй фазы присутствует в полипропиленовой композиции в количестве от около 15% до около 50 мас.%, например от около 15% до около 35 мас.%.
12. Полипропиленовая композиция по любому из предшествующих пунктов, причем полипропиленовая композиция имеет общее содержание растворимых в ксилоле веществ от около 15% до около 21 мас.%.
13. Полипропиленовая композиция по любому из предшествующих пунктов, причем полипропиленовая композиция имеет мутность при 1 мм от около 15% до около 45%.
14. Полипропиленовая композиция по любому из предшествующих пунктов, причем полипропиленовая композиция имеет прозрачность более около 90%, например более около 92%.
15. Полипропиленовая композиция по любому из предшествующих пунктов, причем полипропиленовая композиция имеет скорость течения расплава от около 15 г/10 мин до около 30 г/10 мин.
16. Полипропиленовая композиция по любому из предшествующих пунктов, в которой полимер полипропилена в полимере первой фазы получен катализом по Циглеру-Натту, и при этом сополимер пропилена и этилена в полимере второй фазы также получен катализом по Циглеру-Натту.
17. Полипропиленовая композиция по п. 16, в которой катализатор Циглера-Натта, используемый для получения полимера полипропилена из полимера первой фазы и сополимера пропилена и этилена из полимера второй фазы, включает в себя внутренний донор электронов, содержащий замещенный фениленароматический сложный диэфир.
18. Полипропиленовая композиция по п. 16, в которой полимер второй фазы образован в присутствии полимера первой фазы.
19. Полипропиленовая композиция по любому из предшествующих пунктов, причем полипропиленовая композиция демонстрирует по меньшей мере три пика тангенса дельта при трех различных температурах.
20. Полипропиленовая композиция по любому из предшествующих пунктов, причем композиция дополнительно содержит антацид и антиоксидант.
21. Отлитое изделие, образованное из полипропиленовой композиции по любому из предшествующих пунктов.
22. Отлитое изделие по п. 21, причем отлитое изделие представляет собой изделие, полученное литьем под давлением.
23. Контейнер для хранения, образованный из полипропиленовой композиции по любому из пп. 1-20.
24. Контейнер для хранения по п. 23, причем контейнер для хранения представляет собой контейнер для пищевых продуктов.